【手続補正書】
【提出日】令和2年10月22日(2020.10.22)
【手続補正１】
【補正対象書類名】明細書
【補正対象項目名】００９０
【補正方法】変更
【補正の内容】
【００９０】
結論
高い高度で空気より軽い乗物の外殻のための軽量積層体材料が開発され、その特性は改良されている。新規な積層体プロトタイプは類似の引張強度をもつ従来技術の積層体より顕著に軽いのみならず、類似の重量をもつ従来技術の積層体より顕著に強い。積層体プロトタイプの比強度(強度対重量比)は、現在の従来技術水準より顕著に高い。また、積層体プロトタイプは、熱劣化、光劣化、化学抵抗、特に単一項酸素及びオゾンに対する優れた抵抗性、優れたガスバリア性、及び優れたクリープ伸び抵抗を有する。さらに、最外側フィルム/層も優れた熱管理（低放射率を含む）を提供する。したがって、層状材料は高いレベルの多機能性を有する。この積層体設計概念は、積層体材料を、強度対重量比は大部分保持しながら、より低い又は高い重量に調整するために使用することが可能である。
以下に、本発明の実施態様の例を非限定的に示す。
（態様１）
外殻を含む空気より軽い乗物であって、該外殻はガスバリア及び荷重担持構造としての積層体材料を具備し、該積層体材料は、補強繊維層と、該繊維層の一面で該繊維層に溶融結合した第一のエチレンビニルアルコール（EVOH）フィルムとを含み、そのEVOHは該補強繊維層に直接に接触している、空気より軽い乗物。
（態様２）
第二のEVOHフィルムが該繊維層に該繊維層の反対の面で溶融結合しており、該第二のEVOHフィルムのEVOHが該補強繊維層に直接に接触している、態様１に記載の空気より軽い乗物。
（態様３）
前記補強繊維層が液晶で作成された繊維を含む、態様１又は２に記載の空気より軽い乗物。
（態様４）
前記液晶がポリ[p-フェニレン-2,6-ベンゾビスオキサゾール]（PBO）である、態様３に記載の空気より軽い乗物。
（態様５）
前記液晶繊維の少なくとも一部が捩れている、態様３又は４に記載の空気より軽い乗物。
（態様６）
前記捩れた液晶繊維がメートル当り30と50の間の捩れを含む、態様５に記載の空気より軽い乗物。
（態様７）
前記繊維層が少なくとも第一の組の繊維と第二の組の繊維を含み、該第一の組の繊維の繊維は、捩れた液晶繊維であり、かつ第一の方向に配向されていて、該第二の組の繊維の繊維は、捩れていない液晶繊維であり、第一の方向と異なる第二の方向に配向されている、態様５又は６に記載の空気より軽い乗物。
（態様８）
前記第一及び第二の方向が該方向間に少なくとも３０度の角度を有する、態様７に記載の空気より軽い乗物。
（態様９）
前記第一及び第二の方向が直角である、態様７又は８に記載の空気より軽い乗物。
（態様１０）
前記第一の組の繊維が第一の糸密度を有し、前記第二の組の繊維が該第一の糸密度と少なくとも２倍異なる第二の糸密度を有する、態様７〜９のいずれか一項に記載の空気より軽い乗物。
（態様１１）
前記繊維層の重量が40g/sqmと70g/sqmの間である、態様１〜９のいずれか一項に記載の空気より軽い乗物。
（態様１２）
前記第一のEVOHフィルムの厚さが10μｍと20μｍの間である、態様１〜１０のいずれか一項に記載の空気より軽い乗物。
（態様１３）
前記第二のEVOHフィルムの厚さが10μｍと20μｍの間である、態様２に直接又は間接に従属する態様２〜１１のいずれか一項に記載の空気より軽い乗物。
（態様１４）
前記積層体が第前記一のEVOHフィルムに溶融結合した耐候性層を含み、該耐候性層が金属化ポリマーフィルムを含む、態様１〜１２のいずれか一項に記載の空気より軽い乗物。
（態様１５）
前記金属化ポリマーフィルムが金属層を含み、該金属層は前記第一のEVOHフィルム層に前記第一のEVOHフィルム層によって溶融結合されている、態様１４に記載の空気より軽い乗物。
（態様１６）
前記耐候性層の厚さが10μｍと20μｍの間である、態様１４又は１５に記載の空気より軽い乗物。
（態様１７）
前記積層体が、前記積層体の前記耐候性層に対して反対側の面で前記第二のEVOHフィルムに溶融結合した、金属化ガスバリア層を含む、態様１〜１５のいずれか一項に記載の空気より軽い乗物。
（態様１８）
前記金属化ガスバリア層が、前記第二のEVOHフィルムに溶融結合した金属化ポリマーフィルムを含み、前記金属化ポリマーフィルムの前記第二のEVOHフィルムに対して反対側の面に金属層を有する、態様１７に記載の空気より軽い乗物。
（態様１９）
前記金属化ポリマーフィルム層が、２μｍと６μｍの間の厚さを有するポリエチレンテレフタレート（PET)層である、態様１８に記載の空気より軽い乗物。
（態様２０）
前記積層体が85gsmと120gsmの間の重量を有する、態様１〜１９のいずれか一項に記載の空気より軽い乗物。
（態様２１）
前記積層体のテナシティ対重量比が890kNm/kgより大きい、態様１〜２０のいずれか一項に記載の空気より軽い乗物。
（態様２２）
態様１〜２１のいずれか一項に記載の空気より軽い乗物のための積層体材料の製造方法であって、補強繊維層と、該繊維層の一面に第一のEVOHフィルム又は該繊維層のいずれかの面に第一及び第二のEVOHフィルムを提供し、これらの層を溶融結合するために175℃と200℃の間の温度で一緒に熱プレスすることを含む、空気より軽い乗物の製造方法。
（態様２３）
態様２及び態様２に直接又は間接に従属する場合の態様３〜２１のいずれか一項に記載の空気より軽い乗物のための積層体材料であって、前記積層体材料は、85gsmと120gsmの間の重量を有し、かつ、前記積層体材料は、ポリ[p-フェニレン-2, 6-ベンゾビスオキサゾール]繊維から作成られ、40gsmと70gsmの間の重量である、補強繊維層；及び、該繊維層のいずれかの面で該繊維層に溶融結合した第一及び第二の10-15μｍ厚EVOHフィルム；及び、該第一のEVOH層に溶融結合した金属化面を有する10-15μｍ厚ポリイミドフィルムを含む、積層体材料。
（態様２４）
前記積層体材料の前記耐候性層に対して反対側で前記第二のEVOHフィルムに溶融結合した4〜12μｍ厚の金属化ポリマーフィルム層をさらに含む、態様２３に記載の積層体。
【手続補正２】
【補正対象書類名】特許請求の範囲
【補正対象項目名】全文
【補正方法】変更
【補正の内容】
【特許請求の範囲】
【請求項１】
外殻を含む空気より軽い乗物であって、該外殻はガスバリア及び荷重担持構造としての積層体材料を具備し、該積層体材料は、補強繊維層と、該繊維層の一面で該繊維層に溶融結合した第一のエチレンビニルアルコール（EVOH）フィルムとを含み、そのEVOHは該補強繊維層に直接に接触している、空気より軽い乗物。
【請求項２】
第二のEVOHフィルムが該繊維層に該繊維層の反対の面で溶融結合しており、該第二のEVOHフィルムのEVOHが該補強繊維層に直接に接触している、請求項１に記載の空気より軽い乗物。
【請求項３】
前記補強繊維層が液晶で作成された繊維を含む、請求項１又は２に記載の空気より軽い乗物。
【請求項４】
前記液晶がポリ[p-フェニレン-2,6-ベンゾビスオキサゾール]（PBO）である、請求項３に記載の空気より軽い乗物。
【請求項５】
前記液晶繊維の少なくとも一部が捩れている、請求項３又は４に記載の空気より軽い乗物。
【請求項６】
前記捩れた液晶繊維がメートル当り30と50の間の捩れを含む、請求項５に記載の空気より軽い乗物。
【請求項７】
前記繊維層が少なくとも第一の組の繊維と第二の組の繊維を含み、該第一の組の繊維の繊維は、捩れた液晶繊維であり、かつ第一の方向に配向されていて、該第二の組の繊維の繊維は、捩れていない液晶繊維であり、第一の方向と異なる第二の方向に配向されている、請求項５又は６に記載の空気より軽い乗物。
【請求項８】
前記第一及び第二の方向が該方向間に少なくとも３０度の角度を有する、請求項７に記載の空気より軽い乗物。
【請求項９】
前記第一及び第二の方向が直角である、請求項７又は８に記載の空気より軽い乗物。
【請求項１０】
前記第一の組の繊維が第一の糸密度を有し、前記第二の組の繊維が該第一の糸密度と少なくとも２倍異なる第二の糸密度を有する、請求項７〜９のいずれか一項に記載の空気より軽い乗物。
【請求項１１】
前記繊維層の重量が40g/sqmと70g/sqmの間である、請求項１〜９のいずれか一項に記載の空気より軽い乗物。
【請求項１２】
前記第一のEVOHフィルムの厚さが10μｍと20μｍの間である、請求項１〜１０のいずれか一項に記載の空気より軽い乗物。
【請求項１３】
前記第二のEVOHフィルムの厚さが10μｍと20μｍの間である、請求項２又は請求項２に従属する請求項のいずれか一項に記載の空気より軽い乗物。
【請求項１４】
前記積層体が第前記一のEVOHフィルムに溶融結合した耐候性層を含み、該耐候性層が金属化ポリマーフィルムを含む、請求項１〜１３のいずれか一項に記載の空気より軽い乗物。
【請求項１５】
前記金属化ポリマーフィルムが金属層を含み、該金属層は前記第一のEVOHフィルム層に前記第一のEVOHフィルム層によって溶融結合されている、請求項１４に記載の空気より軽い乗物。
【請求項１６】
前記耐候性層の厚さが10μｍと20μｍの間である、請求項１４又は１５に記載の空気より軽い乗物。
【請求項１７】
前記積層体が、前記積層体の前記耐候性層に対して反対側の面で前記第二のEVOHフィルムに溶融結合した、金属化ガスバリア層を含む、請求項２又は請求項２に従属する請求項のいずれか一項に記載の空気より軽い乗物。
【請求項１８】
前記金属化ガスバリア層が、前記第二のEVOHフィルムに溶融結合した金属化ポリマーフィルムを含み、前記金属化ポリマーフィルムの前記第二のEVOHフィルムに対して反対側の面に金属層を有する、請求項１７に記載の空気より軽い乗物。
【請求項１９】
前記金属化ポリマーフィルム層が、４μｍと８μｍの間の厚さを有するポリエチレンテレフタレート（PET)層である、請求項１８に記載の空気より軽い乗物。
【請求項２０】
前記積層体が90gsmと110gsmの間の重量を有する、請求項１〜１９のいずれか一項に記載の空気より軽い乗物。
【請求項２１】
前記積層体のテナシティ対重量比が890kNm/kgより大きい、請求項１〜２０のいずれか一項に記載の空気より軽い乗物。
【請求項２２】
請求項１〜２１のいずれか一項に記載の空気より軽い乗物のための積層体材料の製造方法であって、補強繊維層と、該繊維層の一面に第一のEVOHフィルムを提供し、これらの層を溶融結合するために175℃と200℃の間の温度で一緒に熱プレスすることを含む、空気より軽い乗物の製造方法。